СПОСОБ ПОЛУЧЕНИЯ ВЫСОКОЧИСТОГО АЛЬФА-ОКСИДА АЛЮМИНИЯ

1. Способ получения высокочистого α-оксида алюминия, включающий
2
3
2
обжиг гидроксида алюминия, имеющего содержание натрия (Na) 0,11 мас.% или менее, содержание железа (Fe) 6 млн.д. или менее, содержание кальция (Са) 1,5 млн.д. или менее, и содержание кремния (Si) 10 млн.д. или менее в качестве примесей в расчете на оксид алюминия соответственно и имеющего средний диаметр частиц 55 мкм или менее, при температуре обжига от 1100 до 1500°С, с использованием обжиговой камеры, содержащей оксид алюминия (AlO) в диапазоне от 85 до 93 мас.% и оксид кремния (SiO) в диапазоне от 7 до 14 мас.% и
подвергание полученного α-оксида алюминия обработке промывной жидкостью.
2. Способ получения высокочистого α-оксида алюминия по п.1, согласно которому получают α-оксид алюминия, имеющий содержание кремния (Si) 20 млн.д. или менее, содержание железа (Fe) 10 млн.д. или менее, содержание кальция (Са) 2 млн.д. или менее, и содержание натрия (Na) 40 млн.д. или менее.
3. Способ получения высокочистого α-оксида алюминия по п.1 или 2, в котором гидроксид алюминия представляет собой гидроксид алюминия, полученный по методу Байера.
4. Способ получения высокочистого α-оксида алюминия по п.1 или 2, в котором во время обжига площадь поверхности контакта между шихтой гидроксида алюминия, загружаемой в обжиговую камеру, и обжиговой камерой составляет 30% или менее от площади поверхности шихты гидроксида алюминия, и промежуток, имеющий величину 5 мм или более, предусмотрен в неконтактной части, где шихта гидроксида алюминия и обжиговая камера не контактируют друг с другом.
5. Способ получения высокочистого α-оксида алюминия по п.1 или 2, в котором обработка промывной жидкостью включает
промывание с перемешиванием, включающее суспендирование α-оксида алюминия в 2 л или более репульпационной воды в расчете на 1 кг α-оксида алюминия, и перемешивание суспензии в течение 1 ч или дольше; и
проточное промывание, включающее пропускание 3 л или более промывной воды в расчете на 1 кг α-оксида алюминия после промывания с перемешиванием.
6. Способ получения высокочистого α-оксида алюминия по п.1 или 2, далее включающий
подвергание α-оксида алюминия термической обработке при температуре от 800 до 1000°С после обработки промывной жидкостью; и
подвергание α-оксида алюминия повторной обработке промывной жидкостью.
7. Способ получения высокочистого α-оксида алюминия по п.1 или 2, дополнительно включающий после обработки промывной жидкостью:
подвергание α-оксида алюминия обработке для измельчения в порошок;
повторное суспендирование полученного продукта; и
удаление металлов как примесей с использованием ионообменной смолы.
8. Высокочистый α-оксид алюминия, имеющий содержание кремния (Si) порядка 20 млн.д. или менее, содержание железа (Fe) 10 млн.д. или менее, содержание кальция (Са) 2 млн.д. или менее, и содержание натрия (Na) 40 млн.д. или менее.